(57)【要約】【課題】ハードマスクの除去を必要としない構造体の製造方法を提供する。【解決手段】  酸化ケイ素を有する構造体の製造方法である。基板上に、有機ＳＯＧからなる第一の層を形成する工程と、この第一の層の上に、無機ＳＯＧからなる第二の層を形成する工程を有する。その後、第二の層に形成された前記パターンをマスクとして、第一の層をエッチングし、第一の層と第二の層とを焼成することにより、酸化ケイ素を有する構造体を作製する。【選択図】            図１
2008078617.tif 000002
【特許請求の範囲】
【請求項１】
酸化ケイ素を有する構造体の製造方法であって、
基板を準備する工程と、
前記基板上に、有機ＳＯＧからなる第一の層を形成する工程と、
前記第一の層の上に、無機ＳＯＧからなる第二の層を形成する工程と、
前記第二の層にパターンを形成する工程と、
前記第二の層に形成された前記パターンをマスクとして、前記第一の層をエッチングする工程と、
前記第一の層及び前記第二の層を焼成する工程とを有することを特徴とする酸化ケイ素を有する構造体の製造方法。
【請求項２】
前記第一の層をエッチングする工程において、エッチングに用いるエッチングガスとして、Ｈ２、あるいはＮ２とＨ２の混合系、あるいはＮ２とＮＨ３の混合系、を用いることを特徴とする請求項１に記載の酸化ケイ素を有する構造体の製造方法。
【請求項３】
前記基板は、酸化ケイ素からなることを特徴とする請求項１または請求項２に記載の酸化ケイ素を有する構造体の製造方法。
【請求項４】
前記第一の層をエッチングする工程において、前記基板の表面、あるいは、前記基板上に設けられたエッチングストップ層により、エッチングを停止させることを特徴とする請求項１から３のいずれか１項に記載の酸化ケイ素を有する構造体の製造方法。
【請求項５】
前記酸化ケイ素を有する構造体とは、二酸化ケイ素からなる構造体であることを特徴とする請求項１から４のいずれか１項に記載の酸化ケイ素を有する構造体の製造方法。
【請求項６】
酸化ケイ素を有する構造体の製造方法であって、
基板を準備する工程と、
前記基板上に、炭素を含有する酸化ケイ素化合物からなる第一の層を形成する工程と、
前記第一の層の上に、該第一の層よりも炭素を含有する量が少ない酸化ケイ素化合物からなる第二の層を形成する工程と、
前記第二の層にパターンを形成する工程と、
前記第二の層に形成された前記パターンをマスクとして、前記第一の層をエッチングする工程と、
前記第一の層及び前記第二の層を焼成する工程とを有することを特徴とする酸化ケイ素を有する構造体の製造方法。
【請求項７】
前記第一の層の炭素含有率と、前記第二の層の炭素含有率との差は、１０ｗｔ％以上であることを特徴とする請求項６に記載の酸化ケイ素を有する構造体の製造方法。
【請求項８】
前記第一の層をエッチングする工程において、エッチングに用いるエッチングガスとして、Ｈ２、あるいはＮ２とＨ２の混合系、あるいはＮ２とＮＨ３の混合系、を用いることを特徴とする請求項６または請求項７に記載の酸化ケイ素を有する構造体の製造方法。
【請求項９】
前記基板は、酸化ケイ素からなることを特徴とする請求項６から８のいずれか１項に記載の酸化ケイ素を有する構造体の製造方法。
【請求項１０】
前記第一の層をエッチングする工程において、前記基板、あるいは、前記基板上に設けられたエッチングストップ層により、エッチングを停止させることを特徴とする請求項６から９のいずれか１項に記載の酸化ケイ素を有する構造体の製造方法。
【請求項１１】
前記酸化ケイ素を有する構造体とは、二酸化ケイ素からなる構造体であることを特徴とする請求項６から１０のいずれか１項に記載の酸化ケイ素を有する構造体の製造方法。
【発明の詳細な説明】
【技術分野】
【０００１】
本発明は、構造体の製造方法に関するものである。
【背景技術】
【０００２】
ナノインプリントのモールド、光導波路や光スイッチ、μ−ＴＡＳ（Ｍｉｃｒｏ  Ｔｏｔａｌ  Ａｎａｌｙｓｉｓ  Ｓｙｓｔｅｍ）、等のバイオチップとして、石英のような二酸化ケイ素（以下、ＳｉＯ２と記すことがある。）が用いられている。
この二酸化ケイ素のエッチングに際し、非特許文献１にはハードマスクを用いる技術が記載されている。
【０００３】
以下、この非特許文献１の上記技術について、図７を用いて、更に説明する。まず、図７（ａ）に示すように、ＳｉＯ２基板７００の上に、ハードマスク７１０としてクロム層を形成し、そのハードマスク７１０の上にレジスト７２０を形成する。
次に、図７（ｂ）のように、リソグラフィーなどを用いてレジスト７２０のパターニングを行い、レジスト７２０をマスクとしてハードマスク７１０のエッチングを行なう。
さらに、図７（ｃ）のように、ハードマスク７１０をマスクとして、ドライエッチングによってＳｉＯ２基板７００をエッチングする。
ＳｉＯ２のエッチングは、一般的に他の材料と比較して高いイオンエネルギーを必要とする。そのため、マスクに対する負荷を考慮して、ハードマスク７１０がエッチング用マスクとして用いられている。
【非特許文献１】Ｅｃｒｏｎ  Ｔｈｏｍｐｓｏｎ，Ｐｅｔｅｒ  Ｒｈｙｉｎｓ，Ｒｏｎ  Ｖｏｉｓｉｎ，ｓ．Ｖ．Ｓｒｅｅｎｉｖａｓａｎ，  Ｐａｔｒｉｃｋ  Ｍａｒｔｉｎ．著、  マイクロリソグラフィ会議出版（ＳＰＩＥ  Ｍｉｃｒｏ  ｌｉｔｈｏｇｒａｐｈｙ  Ｃｏｎｆｅｒｅｎｃｅ），  ２００３年、２月。
【発明の開示】
【発明が解決しようとする課題】
【０００４】
しかしながら、上記文献のエッチング方法のように、メタル材料をハードマスクとしたプロセスには、以下のような課題を有している。
すなわち、ＳｉＯ２による構造体は、光学的に透明であること、あるいは絶縁性を要求されるデバイスに用いること等が多い。
このような場合には、不透明、あるいはＳｉＯ２と光学特性が大きく異なる物質が表面に残ることは好ましくないことから、ハードマスクを除去する必要が生じる。
ハードマスクを除去するためのプロセスとしては、ウェットエッチング、あるいはドライエッチング等が考えられるが、それらのプロセスは高価な装置や、あるいは専有スペース、薬液、エッチングガス、等を必要とする。
【０００５】
また、通常、ドライエッチングでは、選択比の高いプロセスを用いても、下地に若干のダメージを与える。そのため、モールド基板の表面荒れや、パターンのエッジの鈍り等を引き起こす場合がある。
ウェットエッチングを用いた場合、高選択比を得るのはドライエッチングよりも比較的簡単であるが、パターンのサイズの微細化や高アスペクト化に伴い、パターン間に存在する液体が乾燥する際に生じる表面張力により、パターンが倒れてしまう場合がある。
さらに、これら除去プロセスで、メタル材料が原子レベルで除去できるとは限らず、デバイスによっては残留成分によるメタル汚染等が生じる。
【０００６】
本発明は、上記課題に鑑み、クロム膜からなるハードマスクを用いることなく作製できる、酸化ケイ素を有する構造体の製造方法を提供することを目的とするものである。
【課題を解決するための手段】
【０００７】
本発明は、上記課題を解決するため、つぎのように構成した構造体の製造方法を提供するものである。
すなわち、本発明の構造体の製造方法は、
酸化ケイ素を有する構造体の製造方法であって、
基板を準備する工程と、
前記基板上に、有機ＳＯＧからなる第一の層を形成する工程と、
前記第一の層の上に、無機ＳＯＧからなる第二の層を形成する工程と、
前記第二の層にパターンを形成する工程と、
前記第二の層に形成された前記パターンをマスクとして、前記第一の層をエッチングする工程と、
前記第一の層及び前記第二の層を焼成する工程とを有することを特徴とする。
また、本発明の構造体の製造方法は、前記第一の層をエッチングする工程において、エッチングに用いるエッチングガスとして、Ｈ２、あるいはＮ２とＨ２の混合系、あるいはＮ２とＮＨ３の混合系、を用いることを特徴とする。
また、本発明の構造体の製造方法は、前記基板が、酸化ケイ素からなることを特徴とする。
また、本発明の構造体の製造方法は、前記第一の層をエッチングする工程において、前記基板の表面、あるいは、前記基板上に設けられたエッチングストップ層により、エッチングを停止させることを特徴とする。
また、本発明の構造体の製造方法は、前記酸化ケイ素を有する構造体とは、二酸化ケイ素からなる構造体であることを特徴とする。
また、本発明の構造体の製造方法は、
酸化ケイ素を有する構造体の製造方法であって、
基板を準備する工程と、
前記基板上に、炭素を含有する酸化ケイ素化合物からなる第一の層を形成する工程と、
前記第一の層の上に、該第一の層よりも炭素を含有する量が少ない酸化ケイ素化合物からなる第二の層を形成する工程と、
前記第二の層にパターンを形成する工程と、
前記第二の層に形成された前記パターンをマスクとして、前記第一の層をエッチングする工程と、
前記第一の層及び前記第二の層を焼成する工程とを有することを特徴とする。
また、本発明の構造体の製造方法は、前記第一の層の炭素含有率と、前記第二の層の炭素含有率との差は、１０ｗｔ％以上であることを特徴とする。
また、本発明の構造体の製造方法は、前記第一の層をエッチングする工程において、エッチングに用いるエッチングガスとして、Ｈ２、あるいはＮ２とＨ２の混合系、あるいはＮ２とＮＨ３の混合系、を用いることを特徴とする。
また、本発明の構造体の製造方法は、前記基板が、酸化ケイ素からなることを特徴とする。
また、本発明の構造体の製造方法は、前記第一の層をエッチングする工程において、前記基板、あるいは、前記基板上に設けられたエッチングストップ層により、エッチングを停止させることを特徴とする。
また、本発明の構造体の製造方法は、前記酸化ケイ素を有する構造体とは、二酸化ケイ素からなる構造体であることを特徴とする。
【発明の効果】
【０００８】
本発明によれば、クロム膜からなるハードマスクを用いることなく、酸化ケイ素を有する構造体を製造することができる。
【発明を実施するための最良の形態】
【０００９】
本発明は、本発明者らのつぎのような知見に基づくものである。
前述のように、石英のような酸化ケイ素のエッチングには、Ｃｒからなるハードマスクが用いられてきた。
しかし、本発明者らが鋭意検討したところ、無機ＳＯＧ（Ｓｐｉｎ−ｏｎ  ｇｌａｓｓ）をマスクとして用いて、有機ＳＯＧをエッチングできるということを見出した。
すなわち、焼成すれば、酸化ケイ素となりうる２つの材料のエッチングレート比が異なることを見出した。
本発明は、この特性を利用して有機ＳＯＧを加工し、高温で焼成することにより、酸化ケイ素（ＳｉＸＯＹ）、例えば、ＳｉＯ２を有する構造体を形成するというものである。
したがって、従来方法では、マスク材料が酸化ケイ素と異なる材料であったため除去が必要であったが、本発明ではマスクの除去を行なうことなく、酸化ケイ素の構造体を作製することが出来る。
【００１０】
以下、図１を用いて本発明の実施形態について説明する。
図１（ａ）において、基板１００の上には、有機ＳＯＧからなる第一の層１１０が形成され、その上にはパターニングされた無機ＳＯＧからなる第二の層１２０が形成されている。
次に、図１（ｂ）に示すように、無機ＳＯＧからなる第二の層１２０をマスクとして、有機ＳＯＧからなる第一の層１１０のエッチングを行なう。
最後に、図１（ｃ）のように、有機ＳＯＧからなる第一の層１１０と、無機ＳＯＧからなる第二の層１２０とを焼成して、酸化ケイ素２００（例えば、ＳｉＯ２）を有した構造体を製造することができる。
【００１１】
ここで、有機ＳＯＧとは、一般的にＳｉ（ＯＲ）４とＲ１Ｓｉ（ＯＲ２）３を原料に用いた液体を塗布、ベーク処理によりＳｉ−Ｏ結合を有する絶縁膜として形成したものである。
Ｒ１、Ｒ２はメチル基（ＣＨ３−）、やフェニル基（Ｃ６Ｈ５−）等の有機基であり、これらがベーク処理後の膜中に残る。有機成分含有量は、一般に１０ｗｔ％以上である。
また、無機ＳＯＧとは、ＨＳｉ（ＯＲ）３を原料に用いた液体を塗布、ベーク処理によりＳｉ−Ｏ結合を有する絶縁膜として形成したものである。一般的に、ベーク後の膜中に有機成分は残らない、あるいは多くとも５ｗｔ％未満の微量の有機成分が残るのみである。
【００１２】
本実施形態による酸化ケイ素を有する構造体の製造方法は、
ナノインプリントのモールド、光導波路や光スイッチ、μ−ＴＡＳ（Ｍｉｃｒｏ  Ｔｏｔａｌ  Ａｎａｌｙｓｉｓ  Ｓｙｓｔｅｍ）などのバイオチップの製造や、半導体のプロセス等に適用することが出来る。
【実施例】
【００１３】
以下に、本発明の実施例について説明する。
［実施例１］
実施例１においては、発明を適用した酸化ケイ素を有する構造体の製造方法の一例について説明する。
図２に、本実施例における酸化ケイ素を有する構造体の製造方法を説明するための模式的断面図を示す。
図２（ａ）に示す１００はＳｉＯ２の基板であり、例えば合成石英のウエハである。
まず、この基板１００上に、有機ＳＯＧからなる第一の層１１０を成膜する（図２（ａ））。
次に、この第一の層１１０上に無機ＳＯＧからなる第二の層１２０を成膜する。第一の層１１０、第二の層１２０は、スピンコート等により成膜する。
そして、第二の層１２０上に、レジスト１３０を形成して、パターンを形成する（図２（ｂ））。
レジスト１３０のパターニング方法としては、例えば、ステッパ、スキャナ等による光露光、電子ビームやＸ線による描画法、等が用いられる。
【００１４】
次に、パターニングされたレジスト１３０をマスク層として、第二の層１２０をエッチングして、レジスト１３０を剥離する（図２（ｃ））。
第二の層１２０をエッチングする方法としては、例えばＣＦ４、ＣＨＦ３、Ｃ３Ｆ８、Ｃ４Ｆ８、Ｃ５Ｆ８、Ｃ４Ｆ６等のフルオロカーボン系のガスを母ガスとして用いた反応性イオンエッチングが用いられる。
【００１５】
次に、第二の層１２０をマスク層として、第一の層１１０を基板１００に到達するまでエッチングを行なう（図２（ｄ））。
なお、パターニングされたレジスト１３０を残したまま、第二の層１２０との併用でマスク層とし、第一の層１１０をエッチングしても良い。
第一の層１１０をエッチングする方法としては、Ｈ２、Ｎ２／Ｈ２の混合系、Ｎ２／ＮＨ３混合系等のガス系を用いた反応性イオンエッチングを用いることができる。
【００１６】
一般的に、ＳｉＯ２のエッチングは、ＣＦ系のガスにより、ＳｉＦｘとＣＯｘという成分として揮発されることにより進むため、反応ガス中にＣが含まれていなければエッチングは進まない。
そのため、Ｈ２、Ｎ２／Ｈ２の混合系、Ｎ２／ＮＨ３混合系等のガス系でＳｉＯ2をエッチングすることは困難である。
このことから、焼成すれば酸化シリコンとなる有機ＳＯＧや無機ＳＯＧについても、Ｈ２、Ｎ２／Ｈ２の混合系、Ｎ２／ＮＨ３混合系を用いても、有機ＳＯＧあるいは無機ＳＯＧをエッチングすることができないと考えるのが通常である。
しかし、本発明者らが検討したところ、Ｈ２、Ｎ２／Ｈ２の混合系、Ｎ２／ＮＨ３混合系等のガス系を用いれば、有機ＳＯＧと無機ＳＯＧとでエッチングレートが異なることを発見した。
【００１７】
このような現象が生じる理由についてはまだ明らかになっていないが、本発明者らは以下のように考えている。
すなわち、エッチャントであるＨ２、Ｎ２／Ｈ２の混合系、Ｎ２／ＮＨ３混合系にはＣが存在しないが、エッチングされる対象である有機ＳＯＧにはＣが存在する。
そのため、有機ＳＯＧ由来のＣからＣＯｘが形成され、このＣＯｘが揮発成分となるのである。
また、エッチングガス中にＮとＨが含まれているため、さらにＮＯ、ＳｉＨ４と言った成分も揮発することも原因として考えられる。
無機ＳＯＧに含まれているＣ成分は少ないか、あるいは無いため、ＣＯｘという揮発成分は少ない。
なお、無機ＳＯＧで、ＮＯ、ＳｉＨ４の揮発が進まない理由は判明していないが、おそらくＣＯｘの揮発成分の方が、ＮＯ、ＳｉＨ４に比して支配的に作用しているものであると思われる。
このような違いから、Ｈ２、Ｎ２／Ｈ２の混合系、Ｎ２／ＮＨ３混合系のガス系を用いると、無機ＳＯＧをマスクとして、有機ＳＯＧをエッチングすることが可能になっているものと考えている。
【００１８】
これら、Ｈ２、Ｎ２／Ｈ２の混合系、Ｎ２／ＮＨ３混合系等ガス系を用いることにより、第一の層１１０と第二の層１２０とのエッチング選択比が条件によっては１０、あるいはそれ以上の値が得られる場合もある。
【００１９】
最後に、このようにして形成した構造体を高温で焼成する。
これにより、第一の層１１０中の炭素が脱離して酸化ケイ素２００（例えばＳｉＯ２）となる。
また、第一の層１１０と第二の層１２０は共に、ポリマー状態、あるいはアモルファス状態であったものが結晶化する。
以上の工程により、酸化ケイ素２００を有した構造体を形成することができる（図２（ｅ））。
【００２０】
第一の層１１０中の炭素が脱離を始める温度は、一般的に４５０℃程度である。そのため、焼成温度としては、４５０℃以上が好ましい。
また、ＳｉＯ2は、５７３℃で三方（六角柱状）結晶から六方（六角両錐形）結晶に変化する。そのため、形成されたパターンの形状を大きく変化させないためには、４５０℃以上５７３℃以下であることがより好ましい。
また、炭素の脱離をある程度進め、結晶形態の変化を防止するためには４７０℃以上５５０℃以下であることがより好ましい。
焼成温度と焼成時間を最適化することにより、第一の層１１０を、炭素含有率が極めて少ないか、あるいは存在しない酸化ケイ素（例えばＳｉＯ２）に変化させることも可能である。
【００２１】
ところで、上記公知文献のように、メタル材料をハードマスクとしたプロセスには、エッチングストッパーが存在しない。
一般的に、ドライエッチングによるエッチングレートは、開口幅によって変化する場合が多い。
そのため、異なる開口幅のパターンを有するデバイスの作製において、エッチング深さを一定に保つのは困難である。
図８は、従来例による構造体の製造方法による場合には、このようにエッチング深さを一定に保つのが困難であることを示したものであり、８００はＳｉＯ２基板、８１０はハードマスクである。
一方、本実施例において、基板１００として、ＳｉＯ２などを使用する場合には、第一の層１１０と、基板１００とのエッチング選択比が得られる。
このため、基板１００がエッチストッパーとして働き、エッチング深さはパターンの開口幅に依存せず、第一の層１１０の膜厚によって規定された値で一定となる。
【００２２】
上記説明で用いた図２（ｄ）において、第一の層１１０のエッチングは基板１００までおこなっている。
しかし、第一の層１１０のエッチングは、図１（ｂ）に示すように、第一の層１１０の途中で止めても良い。
また、基板１００としては、ＳｉＯ２以外の基板を用いてもよい。
この場合、図３（ａ）、（ｂ）に示すように、基板１００の上にＳｉＯ２膜などのエッチングストップ層３００を設けることにより、第一の層１１０のエッチングを止めることもできる。
これにより、エッチング深さはパターンの開口幅に依存せず、第一の層１１０の膜厚によって規定された値で一定となる。
エッチングストップ層３００を成膜する方法としては、熱酸化、ＣＶＤ、スピンコート等が用いられる。
さらに、第二の層１２０と、基板１００のエッチングレート比によっては、図４（ａ）、（ｂ）に示すように、第二の層１２０をマスクとして、基板１００をエッチングすることもできる。
【００２３】
本発明の構造体の製造方法は、図５に示すような段差構造体５００の作製にも適用することが出来る。
図６に、段差構造体５００の製造方法を説明するための模式的断面図を示す。
まず、図２（ａ）から図２（ｅ）で説明したプロセスと同様のプロセスを行い、基板１００の上に、第一の層１１０と第二の層１２０とが形成されている構造体を形成する。
次に、図６（ａ）に示すように、第二の層１２０上にパターニングされた第二の層１２０とは異なるパターンであるレジスト６００を第二の層１２０の上に形成し、その後、パターニングを行なう。
次に、パターニングされたレジスト６００をマスク層として、第二の層１２０をエッチングする（図６（ｂ））。
次に、パターニングされたレジスト６００を剥離後、第二の層１２０をマスク層として第一の層１１０を任意の深さまでエッチングする（図６（ｃ））。
なお、レジスト６００を残したまま、第二の層１２０との併用でマスク層とし、第一の層１１０をエッチングしても良い。
最後に、このようにして形成された構造体を高温で焼成する。これにより、酸化ケイ素（例えばＳｉＯ２）を有した段差構造体５００を作製することが出来る。
【００２４】
［実施例２］
実施例２では、第一の層として炭素を含有する酸化ケイ素化合物からなる層を用い、第二の層として第一の層よりも炭素を含有する量が少ない酸化ケイ素化合物からなる層を用いた例について説明する。
上記したように、実施例１では、第一の層１１０として有機ＳＯＧを用い、第二の層１２０として無機ＳＯＧを用いた。
そして、両層のエッチングレート比の差を利用することにより、構造体を形成した。
この両層にエッチングレート比の差が生じる理由としては、前記記載のごとく、有機ＳＯＧと無機ＳＯＧが有する炭素成分の量が寄与していると考えることができる。
そのため、第一の層１１０、及び第二の層１２０は、ＳＯＧに限らなくてもよい。
つまり、第一の層１１０として、炭素を含有する酸化ケイ素化合物を用い、第二の層１２０として、炭素を含有しない酸化ケイ素化合物を用いることも可能である。
また、第二の層１２０に多少の炭素が含有されていても、第一の層１１０に、それを上回る炭素が含有されていれば、両層にエッチングレート比が生じる。
この場合、第一の層１１０の炭素含有率と、第二の層１２０の炭素含有率との差としては、１０ｗｔ％以上あることが望ましい。
【００２５】
以上のような両層を用いれば、第二の層をマスクとして、第一の層をエッチングすることができる。
なお、基板１００上に第一の層１１０を形成する際にはＣＶＤ等の方法を用いる。
すなわち、本実施例に係る酸化ケイ素を有する構造体の製造方法は、
基板を準備する工程と、
基板上に、炭素を含有する酸化ケイ素化合物からなる第一の層を形成する工程と、
第一の層の上に、第一の層よりも炭素を含有する量が少ない酸化ケイ素化合物からなる第二の層を形成する工程と、を有する。
また、第二の層にパターンを形成する工程と、第二の層に形成されたパターンをマスクとして、第一の層をエッチングする工程と、第一の層及び前記第二の層を焼成する工程とを有する。
また、第一の層の炭素含有率と、第二の層の炭素含有率との差は、１０ｗｔ％以上であってもよい。
また、第一の層をエッチングする工程において、エッチングに用いるエッチングガスとして、Ｈ２、あるいはＮ２とＨ２の混合系、あるいはＮ２とＮＨ３の混合系、を用いてもよい。
また、第一の層をエッチングする工程において、基板、あるいは、基板上に設けられたエッチングストップ層により、エッチングを停止させてもよい。
また、酸化ケイ素を有する構造体とは二酸化ケイ素からなる構造体であってもよい。
【図面の簡単な説明】
【００２６】
【図１】本発明の実施形態における酸化ケイ素を有する構造体の製造方法を説明するための模式図。
【図２】本発明の実施例１における酸化ケイ素を有する構造体の製造方法を説明するための模式図。
【図３】本発明の実施例１におけるエッチングストップ層について説明するための模式図。
【図４】本発明の実施例１における基板をエッチングすることを説明するための模式図。
【図５】本発明の実施例１における段差構造体の構成例を示す模式図。
【図６】本発明の実施例１における段差構造体の製造方法を説明するための模式図。
【図７】従来例における構造体の製造方法を説明するための模式図。
【図８】従来例における構造体の製造方法を説明するための模式図。
【符号の説明】
【００２７】
１００：基板
１１０：第一の層
１２０：第二の層
１３０：レジスト
２００：酸化ケイ素
３００：エッチングストップ層
５００：段差構造体
６００：レジスト
【図１】
2008078617.tif 000003
【図２】
2008078617.tif 000004
【図３】
2008078617.tif 000005
【図４】
2008078617.tif 000006
【図５】
2008078617.tif 000007
【図６】
2008078617.tif 000008
【図７】
2008078617.tif 000009
【図８】
2008078617.tif 000010